(57)【特許請求の範囲】
【請求項１】
一対の筒状体の端部同士を突き合わせ、少なくとも２箇所の当接部にプラズマアークを照射して接合するアーク点付け溶接方法であって、
板部材を絞り工程において有底円筒状に深絞り加工することにより上記端部にフランジ部が形成された一対の上記筒状体を成形した後に、各々切断工程において上記端部に凸部を形成するための凹状の刃部を備えた切断サイドパンチを上記端部側の側面から径方向内方に移動させて上記端部側の側面を切断することにより、上記端部に、当該端部から軸線方向に突出する凸部を周方向に間隔を置いた少なくとも２箇所に形成するとともに上記フランジ部を切断し、次いで接合工程において一対の上記筒状体の上記端部側を対向配置させて上記凸部の頂端部同士を突き合わせた後に、上記筒状体を各々の底部から軸線方向に押圧するとともに、上記凸部に上記プラズマアークを照射することにより、当該凸部が溶融し、かつ上記端部同士を接近させて接合一体化することを特徴とするアーク点付け溶接方法。
【請求項２】
一対の筒状体の端部同士を突き合わせ、少なくとも２箇所の当接部にプラズマアークを照射して接合するアーク点付け溶接方法であって、
板部材を絞り工程において有底円筒状に深絞り加工することにより上記端部にフランジ部が形成された一対の上記筒状体を成形した後に、各々切断工程において上記筒状体を下パンチ内に収納するとともに上記下パンチとのクリアランスを調整した円柱状の切断パンチを上記筒状体の開口側から挿入して上記端部の縁部に当該縁部から径方向外方に突出するバリを周方向に間隔を置いた少なくとも２箇所に形成するとともに上記フランジ部を切断し、次いで接合工程において一対の上記筒状体の上記端部側を対向配置させて上記バリ同士を当接させた後に、上記筒状体を各々の底部から軸線方向に押圧するとともに、上記バリに上記プラズマアークを照射することにより、当該バリが溶融し、かつ上記端部同士を接近して接合一体化することを特徴とするアーク点付け溶接方法。
【発明の詳細な説明】
【技術分野】
【０００１】
本発明は、有底円筒状の一対の筒状体の端部を突き合わせて溶接するアーク点付け溶接方法に関するものである。
【背景技術】
【０００２】
従来、小型モータの外郭をなす有底円筒状の一対のカップは、各々の端部を突き合わせて接合する場合、プラズマアーク溶接が用いられていた。このプラズマアーク溶接は、まず、高周波発生器を使って、タングステン電極と、水冷された拘束ノズルとの間に、低電流のアーク（パイロットアーク）を発生させる。その際に、上記拘束ノズル内にある不活性ガス（動作ガス／通常、アルゴンを用いる）は、このアーク熱によってイオン化し、アーク電流の良導体となるため、上記タングステン電極と母材間で溶接用アークを発生させることができる。
【０００３】
このイオン化された不活性ガスは、プラズマと呼ばれ、上記拘束ノズルに設けられたオリフィス（数ミリ径の穴）を通過する際に、プラズマジェットとなり噴出される。そして、このプラズマジェットに導かれたアークは、緊縮して高密度になり、溶接部に照射されると、当該溶接部の金属が溶融されて接合される。なお、プラズマジェットに導かれたアークは、通常のアークよりも高温（１００００〜２００００℃）であり、アーク柱も長くなる。
【０００４】
なお、このプラズマアーク溶接では、上記動作ガスの他に、溶接用シールガス（通常、アルゴンが用いられる）も、上記溶接部を大気から保護するために使用される。また、溶加材は必要に応じて使用される。
【０００５】
また、上記プラズマアーク溶接は、エネルギー密度が高いため、高速度、低電流溶接が可能である。その結果、溶接歪みが少なく、また、溶け込み量の調整が容易に行える。さらに、上記タングステン電極の先端が、上記拘束ノズルの外方に出ていないため、その先端を誤って溶加棒や溶融池に接触させることがなく、電極の保守におけるコストの低減やタングステン介在物を防止するのに有利である。
【０００６】
ところで、小型モータの外郭をなす一対の上記カップは、有底円筒状に成形され、ロータおよびステータなどを内設し、各々の端部同士を突き合わせた後に、上記プラズマアーク溶接により点付け溶接される。このプラズマアーク溶接を行う場合、上記タングステン電極と、上記拘束ノズルとの間に、低電流のパイロットアークを発生させることにより、当該拘束ノズル内にある動作ガスが、当該アーク熱によってイオン化し、上記拘束ノズルのオリフィスからプラズマアークとして噴出し、このプラズマアークを一対の上記カップの少なくとも２箇所の当接部に照射することにより、当該カップの金属面が溶融して溶接されることになる。
【０００７】
この際、上記プラズマアークは、被抵抗の小さい場所に照射されることになるため、溶接の位置、溶接量（ナゲット）を安定させるには、一対の上記カップの溶接する少なくとも２箇所の上記当接部を他の部分と比較して、被抵抗を少なくする必要がある。
【０００８】
しかしながら、従来は、上記カップの接触面である端部の平面度の精度を１００分台で管理しないと、接触端面に微細な隙間ができてしまい、一対の上記カップの溶接する少なくとも２箇所の上記当接部の被抵抗が高抵抗になってしまうため、上記プラズマアークが、溶接箇所である少なくとも２箇所の上記当接部ではなく、上記カップの他の面に照射されてしまい、当該プラズマアークが安定しないとともに、溶接箇所である少なくとも２箇所の上記当接部が個別に溶けて穴があき、溶接自体も安定しないという問題があった。
【０００９】
また、上記プラズマアークが溶接する少なくとも２箇所の上記当接部に適切に照射されない場合には、溶接箇所である上記当接部のナゲット（溶接量）に偏在が生じてしまい、一対のカップの各々の溶け込み量に差が生じてしまうとともに、上記溶接部の強度が低下してしまうという問題もある。
【発明の概要】
【発明が解決しようとする課題】
【００１０】
本発明は、かかる事情に鑑みてなされたもので、一対の筒状体の端部を突き合わせて接合する際に、その溶接部に安定したプラズマアークを照射することができるとともに、当該溶接部の強度低下を防ぐことができるアーク点付け溶接方法を提供することを課題とするものである。
【課題を解決するための手段】
【００１１】
上記課題を解決するために、請求項１に記載の発明は、一対の筒状体の端部同士を突き合わせ、少なくとも２箇所の当接部にプラズマアークを照射して接合するアーク点付け溶接方法であって、板部材を絞り工程において有底円筒状に深絞り加工することにより上記端部にフランジ部が形成された一対の上記筒状体を成形した後に、各々切断工程において上記筒状体を下パンチ内に収納するとともに上記切断パンチとのクリアランスを調整した円柱状の切断パンチを上記筒状体の開口側から挿入して上記端部の縁部に当該縁部から径方向外方に突出するバリを周方向に間隔を置いた少なくとも２箇所に形成するとともに上記フランジ部を切断し、次いで接合工程において一対の上記筒状体の上記端部側を対向配置させて上記バリ同士を当接させた後に、上記筒状体を各々の底部から軸線方向に押圧するとともに、上記バリに上記プラズマアークを照射することにより、当該バリが溶融し、かつ上記端部同士を接近して接合一体化することを特徴とするものである。
【００１２】
また、請求項２に記載の発明は、一対の筒状体の端部同士を突き合わせ、少なくとも２箇所の当接部にプラズマアークを照射して接合するアーク点付け溶接方法であって、板部材を絞り工程において有底円筒状に深絞り加工することにより上記端部にフランジ部が形成された一対の上記筒状体を成形した後に、各々切断工程において上記筒状体を下パンチ内に収納するとともに上記下パンチとのクリアランスを調整した円柱状の切断パンチを上記筒状体の開口側から挿入して上記端部の縁部に当該縁部から径方向外方に突出するバリを周方向に間隔を置いた少なくとも２箇所に形成するとともに上記フランジ部を切断し、次いで接合工程において一対の上記筒状体の上記端部側を対向配置させて上記バリ同士を当接させた後に、上記筒状体を各々の底部から軸線方向に押圧するとともに、上記バリに上記プラズマアークを照射することにより、当該バリが溶融し、かつ上記端部同士を接近して接合一体化することを特徴とするものである。
【発明の効果】
【００１３】
請求項１に記載の本発明によれば、一対の筒状体を深絞り加工により成形した後に、切断工程において、当該筒状体の端部に、当該端部から軸線方向に突出する凸部を周方向に間隔を置いた少なくとも２箇所に形成し、次いで接合工程において、上記端部側を対向配置させ上記凸部の頂端部同士を突き合わせて、上記凸部にプラズマアークを照射するため、当接部である上記凸部の頂端部のみ平面度の精度を管理することにより、当該凸部の被抵抗を他の部分と比較して容易に少なくすることができ、上記プラズマアークを適切に照射させることができる。これにより、溶接の位置、溶接量（ナゲット）を安定させることができるとともに、歩留まりを向上させ、かつ溶接部の強度を向上させることができる。
【００１４】
また、一対の上記筒状体の上記端部側を対向配置させて、上記凸部の頂端部同士を突き合わせた後に、当該筒状体を各々の底部から軸線方向に押圧し、上記凸部に上記プラズマアークを照射することにより、当該凸部が溶融し、上記端部同士を接近させて接合一体化させるため、当該端部同士の当接部に隙間を生じさせずに、一対の上記筒状体を接合することができるとともに、一対の上記筒状体同士を強固に固着することができる。
【００１５】
請求項２に記載の発明によれば、一対の筒状体を深絞り加工により成形した後に、切断工程において、当該筒状体の端部の縁部に、当該縁部から径方向外方に突出するバリを周方向に間隔を置いた少なくとも２箇所に形成し、次いで接合工程において、上記端部側を対向配置させ上記バリ同士を当接させて、当該バリにプラズマアークを照射するため、上記バリ同士を当接させることにより、当該バリが変形して密着し、平面度の精度を気にすることなく、当該バリの被抵抗を他の部分と比較して少なくすることができ、上記プラズマアークを適切に照射させることができる。これにより、溶接の位置、溶接量（ナゲット）を安定させることができるとともに、歩留まりを向上させ、かつ溶接部の強度を向上させることができる。
【００１６】
また、一対の上記筒状体の上記端部側を対向配置させて、上記バリ同士を突き合わせた後に、当該筒状体を各々の底部から軸線方向に押圧し、上記バリに上記プラズマアークを照射することにより、当該バリが溶融し、上記端部同士を接近させて接合一体化させるため、当該端部同士の当接部に隙間を生じさせずに、一対の上記筒状体を接合することができるとともに、一対の上記筒状体同士を強固に固着することができる。
【００１７】
そして、上記プラズマアークを照射する溶接部が、平面度の精度を気にすることなく、被抵抗を他の部分と比較して少なくできる上記バリを用いるため、上記切断工程において複雑な設備を用いることなく、当該バリを簡便に形成することができる。この結果、製造コストを抑えることができる。
【図面の簡単な説明】
【００１８】
【図１】本発明の一実施形態のアーク点付け溶接方法に用いられるアーク溶接装置を模した概略図である。
【図２】本発明の一実施形態のアーク点付け溶接方法に用いられる第１形態の一対のカップの成型方法の工程図を示し、（ａ）は板部材、（ｂ）は絞り工程、（ｃ）は仕上げ工程、（ｄ）は切断工程、（ｅ）は（ｄ）のＡ−Ａ断面図である。
【図３】本発明の一実施形態のアーク点付け溶接方法に用いられる第１形態の一対のカップの接合工程を示し、（ａ）は一方の筒状体の正面図、（ｂ）は一対の筒状体の各々の凸部を突き合わせた状態、（ｃ）は溶接後の接合状態である。
【図４】本発明の一実施形態のアーク点付け溶接方法に用いられる第２形態の一対のカップの成型方法の工程図を示し、（ａ）は板部材、（ｂ）は絞り工程、（ｃ）は仕上げ工程、（ｄ）は切断工程である。
【図５】本発明の一実施形態のアーク点付け溶接方法に用いられる第２形態の一対のカップの接合工程を示し、（ａ）は一方の筒状体の側面図、（ｂ）は一方の筒状体の正面図、（ｃ）は一対の筒状体の各々のバリを突き合わせた状態、（ｄ）は溶接後の接合状態である。
【発明を実施するための形態】
【００１９】
図１に示すように、本発明の一実施形態のアーク点付け溶接方法に用いるプラズマアーク溶接装置７は、例えば、小型モータのロータおよびステータを内設する一対のカップ（筒状体）１の当接部の２箇所を同時にプラズマアーク２を照射する二つの拘束ノズル８と、主アーク電源１０と、パイロットアーク電源１１とを備えて概略構成されている。
【００２０】
ここで、拘束ノズル８は、冷却水ｗによってノズルを冷却する水冷ノズルであり、この拘束ノズル８の中心にタングステン電極９が配設されているとともに、拘束ノズル８の端部中央に、イオン化したパイロットガス（動作ガス）ｐを噴出するオリフィス８ａが形成されている。このオリフィスは、数ミリ径寸法の貫通穴である。さらに、拘束ノズル８の先端部の外周には、シールドキャップ１２が配設されるとともに、拘束ノズル８とシールドキャップ１２との間には、シールドガスｓが流通する隙間が設けられている。
【００２１】
また、図２に示すように、本発明の一実施形態のアーク点付け溶接方法に用いられる第１形態の一対のカップ１を成形する場合、例えば、円板状の板部材１ａを深絞り加工するための絞り工程３において、押出パンチ１３が備えられ、また、仕上げ工程４において、仕上げパンチ１４が備えられて概略構成されている。そして、この深絞り加工によって成形された板部材１ａのフランジ部１ｈの切断、および端部１ｂに凸部１ｃを形成するための切断工程５において、切断サイドパンチ１５が備えられて概略構成されている。
【００２２】
そして、図４に示すように、本発明の一実施形態のアーク点付け溶接方法に用いられる第２形態の一対のカップ１を成形する場合、例えば、円板状の板部材１ａを深絞り加工するための絞り工程３において、押出パンチ１３が備えられ、また、仕上げ工程４において、仕上げパンチ１４が備えられて概略構成されている。そして、この深絞り加工によって成形された板部材１ａのフランジ部１ｈの切断、および端部１ｂの縁部１ｅにバリ１ｆを形成するための切断工程５において、切断パンチ１６と下パンチ１７とが備えられて概略構成されている。
【００２３】
以上の構成によるプラズマアーク溶接装置７と、絞り工程３および仕上げ工程４と、切断工程５と、接合工程６とを用いたアーク点付け溶接方法の一実施形態について、最初に第１形態の一対のカップ１を用いて説明する。
【００２４】
まず、図２（ａ）に示すように、鉄からなる円板状の板部材１ａを準備した後に、図２（ｂ）に示す絞り工程３において、押出パンチ１３を用いて段階的に板部材１ａを絞っていく。この際、最終仕上げ工程時の展開長の８０％レベルの長さまで絞る。
【００２５】
次いで、図２（ｃ）に示す仕上げ工程４において、仕上げパンチ１４を用いて最終形状である有底円筒状のカップ１を成形する。この際に、カップ１の開口側には、フランジ部１ｈが残った状態により成形される。
【００２６】
そして、図２（ｄ）に示すように、カップ１の端部１ｂに、切断サイドパンチ１５を用いて、サイドカットにより凸部１ｃを形成する。この際、対向配置されるとともに、各々に凹部状の刃部を備えた切断サイドパンチ１５を、カムによってカップ１の端部１ｂ側の側面から径方向内方に向かって移動させることにより、カップ１の端部１ｂ側の側面が切断されて形成される。これにより、フランジ部１ｈが切断されるとともに、凸部１ｃがカップ１の端部１ｂから軸線方向に突出し、かつ端部１ｂの円周上に対峙して配設される。
【００２７】
また、切断工程５によって形成された図３（ａ）に示す凸部は、高さ＝Ｈおよびナゲット直径（溶接幅）＝Ｂは、以下の通りである。
Ｈ＜０．３ｔ      ｔ：カップの板厚
Ｂ＝２ｔ〜３ｔ    ｔ：カップの板厚
【００２８】
そして、図１および図３（ｂ）に示すように、接合工程６によって、一対のカップ１の端部１ｂ同士を、同軸線上で突き合わせて接合する。この際に、図３（ａ）に示すように、カップ１の端部１ｂに形成された凸部１ｃの頂端部１ｄを、図３（ｂ）に示すように、当接させる。この際に、各々のカップ１を底部１ｇから力Ｆにより軸線方向に押圧しながら突き合わせる。
【００２９】
そして、突き合わされた各々の凸部１ｃの溶接部ｔに、プラズマアーク２を照射する。この際、プラズマアーク２は、パイロットアーク電源１１に付随したスイッチ１１ａをＯＮにすることにより、タングステン電極９と、水冷された拘束ノズル８との間に、低電流のアーク（パイロットアーク）が発生する。
【００３０】
その際に、拘束ノズル８内にあるパイロットガス（動作ガス／通常、アルゴン）ｐが、このアーク熱によってイオン化され、アーク電流の良導体となるため、タングステン電極９とカップ１間で溶接用アークが発生する。
【００３１】
そして、イオン化されたパイロットガスｐが、プラズマとして拘束ノズル８の端部に形成されたオリフィス８ａを通過する際に、プラズマジェットとなり噴出される。そして、このプラズマジェットに導かれたプラズマアーク２は、緊縮して高密度になっているため、通常のアークよりも高温（１００００〜２００００℃）で、アーク柱も長くなる。
【００３２】
なお、プラズマアーク２がオリフィス８ａから噴出されて、溶接部ｔに照射される際に、この溶接部ｔを大気から保護するために、拘束ノズル８の先端部と、この先端部に配設されたシールドキャップ１２との間からシールドガスｓが排出される。
【００３３】
そして、プラズマアーク２が照射された溶接部ｔは、その熱により各々の凸部１ｃが溶融されるとともに、端部１ｂ同士が接近し、図３（ｃ）に示すように、端部１ｂ同士が当接されて接合される。
【００３４】
次に、アーク点付け溶接方法の一実施形態を第２形態の一対のカップ１を用いて説明する。第１形態のカップ１と同様に、まず、図４（ａ）に示すように、鉄からなる円板状の板部材１ａを準備した後に、図４（ｂ）に示す絞り工程３において、押出パンチ１３を用いて段階的に板部材１ａを絞っていく。この際、最終仕上げ工程時の展開長の８０％レベルの長さまで絞る。
【００３５】
次いで、図４（ｃ）に示す仕上げ工程４において、仕上げパンチ１４を用いて最終形状である有底円筒状のカップ１が成形される。この際に、カップ１の開口側には、フランジ部１ｈが残って成形される。
【００３６】
そして、図４（ｄ）に示すように、切断パンチ１６と下パンチ１７を用いて、当該切断パンチ１６をカップ１の開口側の上方から挿入して、フランジ部１ｈを切断する。この際に、切断パンチ１６と下パンチ１７とのクリアランスを調整して、バリ１ｆを形成する。このバリ１ｆは、通常板厚の５〜７％であるが、２箇所の溶接部ｔとなるバリ１ｆは、切断パンチ１６と下パンチ１７のクリアランスを調整して、板厚の１０〜２０％となる。
【００３７】
また、切断工程５によって形成された図５（ａ）に示すバリ１ｆは、高さ＝Ｈおよびナゲット直径（溶接幅）＝Ｂならびに角度＝θは、以下の通りである。
Ｈ＝０．１ｔ〜０．２ｔ    ｔ：カップの板厚
Ｂ＝２ｔ〜３ｔ            ｔ：カップの板厚
θ＝１５〜３０°
なお、バリ１ｆの角度（θ）＝１５〜３０°は、切断パンチ１６と下パンチ１７のクリアランスの調整によって形成された際に、素材のと特性であるスプリングバックによって形成される。
【００３８】
そして、図１および図５（ｂ）に示すように、接合工程６によって、一対のカップ１の端部１ｂ同士を、同軸線上で突き合わせて接合する。この際に、図５（ａ）に示すように、カップ１の端部１ｂの縁部１ｅに形成されたバリ１ｆ同士を、図５（ｂ）に示すように当接させる。この際に、各々のカップ１を底部１ｇから力Ｆにより軸線方向に押圧しながら突き合わせる。
【００３９】
そして、突き合わされた各々のバリ１ｆの溶接部ｔに、プラズマアーク２を照射する。この際、プラズマアーク２は、パイロットアーク電源１１に付随したスイッチ１１ａをＯＮにすることにより、タングステン電極９と、水冷された拘束ノズル８との間に、低電流のアーク（パイロットアーク）が発生する。
【００４０】
その際に、拘束ノズル８内にあるパイロットガス（動作ガス／通常、アルゴン）ｐが、このアーク熱によってイオン化され、アーク電流の良導体となるため、タングステン電極９とカップ１間で溶接用アークが発生する。
【００４１】
そして、イオン化されたパイロットガスｐが、プラズマとして拘束ノズル８の端部に形成されたオリフィス８ａを通過する際に、プラズマジェットとなり噴出される。そして、このプラズマジェットに導かれたプラズマアーク２は、緊縮して高密度になっているため、通常のアークよりも高温（１００００〜２００００℃）で、アーク柱も長くなる。
【００４２】
なお、プラズマアーク２がオリフィス８ａから噴出されて、溶接部ｔに照射される際に、この溶接部ｔを大気から保護するために、拘束ノズル８の先端部と、この先端部に配設されたシールドキャップ１２との間からシールドガスｓが排出される。
【００４３】
そして、プラズマアーク２が照射された溶接部ｔは、その熱により各々のバリ１ｆが溶融されるとともに、端部１ｂ同士が接近し、図５（ｃ）に示すように、端部１ｂ同士が当接されて接合される。
【００４４】
上述の一実施形態のアーク点付け溶接方法によれば、第１形態のカップ１を用いた場合、一対のカップ１を深絞り加工により成形した後に、切断工程５において、当該カップ１の端部１ｂに、当該端部１ｂから軸線方向に突出する凸部１ｃを周方向に間隔を置いて２箇所に形成し、次いで接合工程６によって端部１ｂ側を対向配置させ凸部１ｃの頂端部１ｄ同士を突き合わせて、凸部１ｃにプラズマアーク２を照射するため、当接部である凸部１ｃの頂端部１ｄのみ平面度の精度を管理することにより、当該凸部１ｃの被抵抗を他の部分と比較して容易に少なくすることができ、プラズマアーク２を適切に照射させることができる。これにより、溶接の位置、溶接量（ナゲット）を安定させることができるとともに、歩留まりを向上させ、かつ溶接部ｔの強度を向上させることができる。
【００４５】
また、一対のカップ１の端部１ｂ側を対向配置させて、凸部１ｃの頂端部１ｄ同士を突き合わせた後に、当該カップ１を各々の底部１ｇから軸線方向に押圧し、凸部１ｃにプラズマアーク２を照射することにより、当該凸部１ｃが溶融し、端部１ｂ同士を接近させて接合一体化させるため、当該端部１ｂ同士の当接部に隙間を生じさせずに、一対のカップ１を接合することができるとともに、一対のカップ１同士を強固に固着することができる。
【００４６】
そして、第２形態のカップ１を用いた場合の上述の一実施形態のアーク点付け溶接方法によれば、一対のカップ１を深絞り加工により成形した後に、切断工程５において、当該カップ１の端部１ｂの縁部１ｅに、当該縁部１ｅから径方向外方に突出するバリ１ｆを周方向に間隔を置いて２箇所に形成し、次いで接合工程６によって端部１ｂ側を対向配置させバリ１ｆ同士を当接させて、当該バリ１ｆにプラズマアーク２を照射するため、バリ１ｆ同士を当接させることにより、当該バリ１ｆが変形して密着し、平面度の精度を気にすることなく、バリ１ｆの被抵抗を他の部分と比較して少なくすることができ、プラズマアーク２を適切に照射させることができる。これにより、溶接の位置、溶接量（ナゲット）を安定させることができるとともに、歩留まりを向上させ、かつ溶接部の強度を向上させることができる。
【００４７】
また、一対のカップ１の端部１ｂ側を対向配置させて、バリ１ｆ同士を突き合わせた後に、当該カップ１を各々の底部１ｇから軸線方向に押圧し、バリ１ｆにプラズマアーク２を照射することにより、当該バリ１ｆが溶融し、端部１ｂ同士を接近させて接合一体化させるため、当該端部１ｂ同士の当接部に隙間を生じさせずに、一対のカップ１を接合することができるとともに、一対のカップ１同士を強固に固着することができる。
【００４８】
そして、プラズマアーク２を照射する溶接部ｔが、平面度の精度を気にすることなく、被抵抗を他の部分と比較して少なくできるバリ１ｆを用いるため、切断工程５において複雑な設備を用いることなく、当該バリ１ｆを簡便に形成することができる。この結果、製造コストを抑えることができる。
【００４９】
さらに、第１形態および第２形態の一対のカップ１の接合に用いる上記プラズマアーク溶接は、エネルギー密度が高いため、高速度、低電流溶接が可能であるとともに、溶接歪みが少なく、溶け込み量の調整を容易に行うことができる。
【００５０】
また、プラズマアーク溶接装置７に用いる拘束ノズル８内に配設されるタングステン電極９の先端が、当該拘束ノズル８の外方に出ていないため、その先端を誤って溶加棒や溶融池に接触させることがなく、電極の保守のコストを抑えることができるとともに、タングステンが介在することを防止することができる。
【００５１】
なお、上記実施の形態において、第１実施形態の一対のカップ１の各々に形成する凸部１ｃを端部１ｂに２箇所対向配置し、また第２実施形態の一対のカップ１の各々に形成するバリ１ｆを端部１ｂの縁部１ｅに２箇所対向配置する場合のみ説明したが、これに限定されるものでなく、例えば、凸部１ｃを端部１ｂの周方向に等間隔に３箇所または４箇所、バリ１ｆを端部１ｂの縁部１ｅの周方向に等間隔に３箇所または４箇所形成しても対応可能である。
【産業上の利用可能性】
【００５２】
小型モータのなどの外郭をなす一対の筒状体の端部同士を突き合わせて接合する場合に用いることができる。
【符号の説明】
【００５３】
１  カップ（筒状体）
１ａ  板部材
１ｂ  端部
１ｃ  凸部
１ｄ  頂端部
１ｅ  縁部
１ｆ  バリ
１ｇ  底部
２  プラズマアーク
３  絞り工程
４  仕上げ工程
５  切断工程
６  接合工程
【図１】
0005862371.tif 000002
【図２】
0005862371.tif 000003
【図３】
0005862371.tif 000004
【図４】
0005862371.tif 000005
【図５】
0005862371.tif 000006